(57)【特許請求の範囲】
【請求項１】
鋼の連続鋳造に際してタンディシュ内の溶鋼を加熱する方法において、タンディシュを底部に連通孔を持つ隔壁によって受鋼部と鋳込部とに分け、鋳込部に気密性蓋を設けて溶鋼上方に気密性空間を形成し、該気密性空間に黒鉛抵抗発熱体を配置して通電加熱し、溶鋼上にスラグ層を形成して該発熱体の放射熱を吸収し、底面にガス吹込み用プラグを設けて不活性ガスを吹込み、溶鋼とスラグ層を攪拌してスラグ層から溶鋼への伝熱を促進するとともに該気密性空間を不活性雰囲気にすることを特徴とするタンディシュ内溶鋼の加熱方法。
【発明の詳細な説明】
【技術分野】
【０００１】
本発明は鋼の連続鋳造においてタンディシュ内の溶鋼を加熱する方法に関している。
【背景技術】
【０００２】
鋼の連続鋳造において取鍋中の溶鋼は流量と鋳込温度を調節するところの中間容器であるタンディシュを介して連続的に鋳型に鋳込まれる。
その際高級機種ではタンディシュ中の溶鋼を適時再加熱する装置を備え、精密温度制御により操業の安定（低温による事故防止）と品質の安定（偏析・非金属介在物の軽減）のみならず溶解工程の熱負荷を軽減する等手堅い効果を得ている。
【０００３】
タンディシュにおける溶鋼の加熱方法・装置について以下説明する。
特許文献１には、『タンディシュ加熱』のオリジナルである高周波誘導加熱による鋳込温度制御方法が開示されている。単ストランドの連続鋳造においてタンディシュ形状を坩堝型にすることにより高周波ソレノイド・コイルの適用を可能にする。タンディシュ加熱の世界的先駆けとして長く効果的に使用された。
取鍋からの注入流は時間とともにその温度が低下する。注入時間の後半において傾斜的に入力を増加させあたかも注入流温度が一定であるような加熱を行い、鋳込み温度を一定にする。誘導撹拌も生ずるので均熱性に優れる。
レードル溶鋼を再加熱する通称ＬＦ炉による加熱と比較すると設備能力（ｋＷ）は約１／５と小さく消費電力も格段に少ない。
問題は多ストランドの場合、タンディシュは通常変な多角形容器であってソレノイド・コイルを旨く備えることが設計上・作業上困難であることである。
【０００４】
多ストランドに使用される異形タンディシュにおいて誘導加熱する例がある。タンディシュを受鋼部と鋳込部とに分け、２本の連通部を介して誘導回路とする低周波誘導加熱装置が組み込まれている。当該原理は古くからある溝型低周波誘導溶解炉をタンディシュに付設したものと見なされる。前記先行例と同様の効果が得られる。均熱性も悪くない。
問題は、前記先行例と同様誘導装置部はタンディシュ本体と一体となっており、保有タンディシュ全てに誘導装置が必要で高価な設備となる。
また容器が複雑な形状になって耐火物の耐久に問題がある。
【０００５】
特許文献２には、超高温（約１００００℃）のプラズマトーチを使用し、タンディシュ内溶鋼上面に加熱室を設け、該室内を加熱する方法が開示されている。本方法でも先行２例と同様の効果が得られる。タンディシュ交換に際して１式の装置で行えると言う長所がある。
問題の一つは、超高温ジェットにより液面を加熱するので均熱性が極めて劣る。そのため適切な形状設計を要する。
他の問題は、装置が高価でありＡｒガスの消費等コストが高く、その上非特許文献１に詳細が示されているように複雑且つ使用と補修（メンテナンスコストが大きい）には高度の技能と費用と管理を要することである。
【先行技術文献】
【特許文献】
【０００６】
【特許文献１】公開特許公報昭５５−１６１５５４
【特許文献２】公開特許公報平１１−２９１０２３
【非特許文献】
【０００７】
【非特許文献１】新日鐵技報３８２号（２００５），ｐ１６                新日本製鐵ツイントーチ式タンディシュプラズマ加熱装置
【発明の概要】
【発明が解決しようとする課題】
【０００８】
鋼の連続鋳造においてタンディシュに保持された溶鋼を所望の温度に再加熱する際、高周波誘導加熱を応用しようとすると容器の形状は円筒形と同様の形状に限定され、単ストランドには適用可能だが多ストランドの異形容器には適用しにくい。
低周波誘導加熱を適用する場合、補助容器に相当するものを付設して溶鋼のループを構成する必要があり、耐火物の耐久に難点がある。しかも前記方法と同様容器各個に誘導装置の付設が必要で設備費が大きい。
プラズマトーチを適用する場合、容器と一体でないため１式で賄うことができる利点があるが、均熱性が劣るので撹拌が不可欠であり、設備・作業とも難易度が大きい。しかも高額設備である。
本願発明は上記問題に鑑み、タンディシュ内の溶鋼を再加熱するに際して、所定加熱能力が得られ、どのような形状の容器に対しても適用することができ、均熱性に優れ、しかも設備費・操業コストにも無理が無い方法を提供することを解決すべき課題とする。
【課題を解決するための手段】
【０００９】
本願発明は、鋼の連続鋳造に際してタンディシュ内の溶鋼を加熱する方法において、タンディシュを底部に連通孔を持つ隔壁によって受鋼部と鋳込部とに分け、鋳込部に気密性蓋を設けて溶鋼上方に気密性空間を形成し、該気密性空間に黒鉛抵抗発熱体を配置して通電加熱し、溶鋼上にスラグ層を形成して該発熱体の放射熱を吸収し、底面にガス吹込み用プラグを設けて不活性ガスを吹込み、溶鋼とスラグ層を攪拌してスラグ層から溶鋼への伝熱を促進するとともに該空間を不活性雰囲気にすることを特徴とするタンディシュ内溶鋼の加熱方法である。
【発明の効果】
【００１０】
上記の発明による第１の効果は、本願発明のタンディシュ加熱方法によるとレードルからの注入流の温度低下に対応してタンディシュ内溶鋼を適切に加熱することができるので鋳込温度（タンディシュ内溶鋼温度）を精密に制御することができる。その結果品質・操業の安定に寄与する。
【００１１】
第２の効果は、精練終了温度を従来よりも低位に設定しても鋳込後半の温度不足は本願発明の加熱方法に基づく装置による必要最少の加熱によって回避することができる。精練に必要なアーク加熱よりも本願発明の密閉放射加熱の方が効率が高く（熱損が小さく）、且つ必要最少の加熱量であるから省エネルギーに寄与する。
【００１２】
第３の効果は、従来使用後のタンディシュの溶鋼面レベル上下にはスラグや地金の固着が必ず認められる。補修作業は煩わしくコストも無視出来ないが、本願発明では上方加熱の故にタンディシュ壁面及び蓋内面とも付着が生じない。従って補修作業は極めて簡単になる。これは従来のタンディシュやタンディシュ加熱装置には無かった効果である。
【００１３】
本願発明では黒鉛発熱体が消耗品となる。雰囲気制御により数十時間は耐用するが再加熱・再使用には問題がある。今日の連々鋳（連続連続鋳造）は約１０時間継続されるので使い捨て方式でもコスト負担は比較的軽い。
従って品質・操業の安定の他コスト低減にも効果がある。
【図面の簡単な説明】
【００１４】
【図１】本発明のタンディシュ内溶鋼を加熱する方法を実施する装置の例（２ストランドの場合）を示す。
【発明を実施するための形態】
【００１５】
以下実施の形態について図面を参照しつつ説明する。
図１において、Ａは正面図、Ｂは側面図、Ｃは平面図である。タンディシュ１は受鋼部２と鋳込部３とから成る。それぞれ上方は解放している。溶鋼面４は隔壁５によって分断される。該隔壁５の下部には連通孔６が設けられる。鋳込部３には機密性の蓋７が設けられ、鋳込み部３の溶鋼面４上には気密性空間８が形成され、該気密性空間８には抵抗発熱体９が設けられ、タンディシュ１の底には通気性プラグ１０が設けられる。タンディシュ１及び蓋７の内面は耐火物１１によって内ばりされている。
【００１６】
受鋼に際して溶鋼の冷却・凝固を抑制するため該耐火物１１は充分高温に予熱する。受鋼部２にレードル（図示せず）から溶鋼保護用の浸漬管１２を介して溶鋼１３を注入する。該溶鋼１３が所定深さに達すると鋳込ノズル１４を開口して鋳型（図示せず）への鋳込を始める。その後鋳込部３には造滓材を装入し、溶鋼面４上で溶融してスラグ層１５を形成する。
【００１７】
発熱体９は黒鉛製の管状又は棒状又は板状の形状を持つ。通電により約２０００℃に加熱された該発熱体９は気密性空間８内に放射熱を発し耐火物１１の表面（蓋７の内面と溶鋼面４より上のタンディシュ壁面）及びスラグ層１５を加熱する。それぞれ黒体ではないので一部は受熱し一部は反射するが閉鎖空間であるからいずれ全量浸透していく。耐火物は高温に熱せられるので通常よりも耐火度の大きい耐火物例えばアルミナ質を使用しなければならない。
スラグ層１５に直接達した放射熱はスラグを昇温させる。他方耐火物面に達した放射の一部は熱伝導により耐火物を貫通して外部に放熱されるが低熱伝導率の故にその量は少ない。多くは耐火物１１の表皮を昇温させ、スラグ層１５へ放射し加熱する。
【００１８】
放射熱を受けたスラグ層１５は、上部が高温のため該部の密度が低下して対流が発生せず、静止状態である。従ってスラグ層１５から溶鋼面４への伝熱は伝導が主体となる。スラグの熱伝導率は大きくないので伝熱の隘路が形成される。本願発明では鋳込部３の底に通気性プラグ１０が設けてあり、不活性ガスが吹き込まれる。バグリングにより溶鋼１３とスラグ層１５の両方が撹拌され、混合を通して伝熱は対流が主体となって伝熱量が桁上がりし、且つ溶鋼の均熱化が促進される。その結果発熱体の出力に対応して溶鋼が昇温する。不活性ガスにはもう一つの機能がある。該ガスは気密性空間に充満し発熱体黒鉛の酸化消耗を防ぎ長時間の鋳込みを支える。
【００１９】
本願発明の効果を補足説明する。
第１に、鋳込温度を自在に制御することができる。注入流自体の温度は１チャージ約１時間の連続鋳造において約３０〜５０℃低下する。さらにチャージごとに開始温度が異なる。鋳込温度を一定とするには両者の変動に対応して適宜出力を傾斜的に投入させる。連続測温のフィードバックによる自動制御は容易になし得る。
【００２０】
第２に、省エネルギーを図ることができる。前工程の精錬において連続鋳造へ供給する溶鋼温度を従来よりも低位（例：−３０℃）に設定する。その分昇温エネルギーが節減される。温度不足になる鋳込後半で本願発明の加熱方法により適宜加熱する。投入エネルギーは適用時間と傾斜的出力から必要最少とすることができる。従来は鋳込末期において鋳込維持に必要な温度が設定され、従って末期以前はエネルギー消費だけでなく品質面でも過剰温度であり、かなりの部分が解消される。
省エネルギーの他の要因は、従来のレードル精錬におけるアークの加熱効率（＝溶鋼の受熱／熱源の出熱）が約４５％に対して本願発明の閉鎖放射加熱では７０％以上が期待される。
【００２１】
第３に、従来使用後のタンディシュの溶鋼面レベル上下にはスラグや地金の固着が必ず認められる。誘導加熱でも溶鋼は内部から直接加熱され液面上は加熱されず固着が生ずる。プラズマヒーターでは加熱室内は溶鋼上面から加熱され固着は生じないが壁面の多くを占める室外では生ずる。本願発明ではスラグ層を上から広く放射加熱するので耐火物の全壁面の温度は溶鋼温度よりも高く固着が全く生じない。
該固着は次回使用時に有害（溶鋼を汚染する、予熱時に溶解してノズルを閉鎖する等）であるから補修作業は手間・資材ともコストが無視できない。本願発明では補修作業は極めて簡単になる。
【００２２】
以上本願発明の要旨を定性的に述べたが当該構想に無理が無いか、作業条件が不適切とならないかを定量的に検討・試算する。
放射伝熱論によるとある物体１から他の物体２への放射エネルギー（逆も同様）は次式で示される。
Ｑ12＝ｋ・ｅ1・Ｆ12・Ａ1・Ｔ14    −−−−−（１）
Ｑ21＝ｋ・ｅ2・Ｆ21・Ａ2・Ｔ24    −−−−−（２）
Ｑ：放射熱流束  ｋ：ボルツマン定数  ｅ：放射率  Ｆ：形態係数  Ａ：表面積        Ｔ1，Ｔ2：絶対温度
両者の差が低温側に移行する。
本願発明では発熱体、耐火物壁、スラグ層の３者間で熱の授受が生じる。図１の棒状発熱体９の場合、放射の約１／３（円柱の１／３周分）は直接スラグ層へ、約２／３は耐火物壁を昇温させた後スラグ層へ放射する。
上記式において添え字１を発熱体、２を壁面、３（式は示さず）をスラグ層とし適切な数値を代入すれば放射熱流束が算出される。
【００２３】
スラグ層から溶鋼への伝熱について、静止状態では伝導が主体となりスラグを貫通する熱流束は次式で示される。本願発明では該状態を壊すので適用不要となる。
Ｑs＝λ（ＴU−ＴL）／ｄ          −−−−−（３）
Ｑs：スラグ内伝導熱流束  λ：熱伝導率  ＴU：スラグ上面温度
ＴL：スラグ下面温度  ｄ：スラグ厚
それぞれが撹拌状態の場合、対流によって伝熱する。
Ｑ34＝α・（Ｔ3−Ｔ4）           −−−−−（４）
Ｑ34：対流熱流束  α：熱伝達率  Ｔ3：スラグ温度   Ｔ4：溶鋼温度
α値が判明しないので推測する。静止的溶融金属と固体間の熱伝達率は約２０００（kcal/m2 h℃）であり、流動状態では１００００にも達する。流動中の溶鋼と流動中のスラグ間では両側対流となるので対流伝熱は一層増幅する。数１０００（例：３０００以上）は充分期待することができる。
【００２４】
発熱体の発熱量と溶鋼の吸収熱量が均衡する条件を解明しなければならない。
必要加熱能力Ｐは一意的に決まる（例：鋳造能率１２０t/hに対して３０℃昇温、効率０．８の場合１０００ｋＷ）。
能力Ｐに対して無理のない発熱体温度Ｔ1を設定（例：２０００℃）し、壁面温度Ｔ2を許容値（例：１７００℃）に設定し、（１）、（２）式に基づいて必要表面積Ａ1を算出する（例：２０００℃の場合約１．５ｍ2）。
スラグ層温度Ｔ3を壁面温度Ｔ2と溶鋼温度Ｔ4（＝１５００℃）の中間値に仮設定する（例：１５５０℃）。
スラグ溶鋼間の熱伝達率α値を仮設定する（例：３０００kcal/m2 h℃）。
【００２５】
以上の数値代入により発熱体・壁面・スラグ層・溶鋼間の熱流束が算出される。発熱体からスラグ層へ移行する熱流束の和がスラグ層から溶鋼へ移行する熱流束に均衡するよう、
且つ計算加熱出力Ｐが所定値に近似するようＴ１，Ｔ２，Ｔ３を試算し、α値を変動させて修正する。連立方程式の近似解を数値代入方式で求めることになる。試算結果の一例を実施例のところで述べるが、熱流束が均衡し、熱流量、各部温度、対流熱伝達率（撹拌力の目安となる）の値が作業上問題の無い範囲にあることが判明した。定性と定量の整合が確認された。
【００２６】
本願発明の必要条件の一つであるスラグの介在について説明する。
放射伝熱において吸収率はキルヒホッフの法則により放射率ｅ（下記引用文献、p.211）である。スラグ層が無い場合、溶鋼面が放射を受ける。溶鋼の放射率は０．２８（同、p.965）で吸収が極めて小さい。反射分は発熱体及び耐火物壁面を昇温させる。一定出力に対して吸収が不足する分、発熱体と耐火物が昇温することになる。所定の昇温能力を得ることは極めて困難になる。電流値を増加させても発熱体と壁面温度が一層上昇するが溶鋼への増加は小さい。
耐火物温度が１７００℃を超えるとアルミナでも耐久に問題が生ずる。コスト上実用困難になり、溶鋼の放射加熱は成立しない。
スラグの放射率（吸収率）は約０．８である。浮遊させることにより伝熱は大幅に向上し所定能力が容易に得られる。金属溶解に使用される反射炉が鉱滓を共存させていることが理解される。これがスラグを介在させる理由である。
【００２７】
適切なスラグ組成として、耐火物をアルミナ質とすると塩基度０．５〜１．５の酸性から中性が良い。スラグによる溶蝕が少ない。溶鋼を汚染させない非酸化性（ＦｅＯ＋ＭｎＯが２％以下）が条件となる。塩基度約１以下はガラス状であり非酸化性なら半透明である。放射の一部はスラグ内部に浸透・通過し溶鋼に達する。反射も吸収（同、p.973）する。放射率以上に伝熱性が向上する。ガラスの溶解炉において上方加熱で対流が無いにもかかわずよく熱せられる理由が理解される。
引用文献：  吉田正彦著、実用熱工学、栗田出版社
【００２８】
発熱体と気密性空間について述べる。２０００℃に耐える実用材は黒鉛しかない。黒鉛は酸化消耗し易いので雰囲気制御が不可欠である。本願発明で『気密性』と表記した理由は酸化防止のためであって、従って非酸化性の雰囲気が形成されればよい。完全気密を要しない。目安として酸素ガス濃度が１％以下であれば充分である。
鋳込終了後は空気が侵入して酸化し従って消耗品となる。発熱体は小さいほどコスト上有利になる。
放射熱量は表面積に比例し、自身の温度と対象の温度に依存する。必要量を最少の表面積で得るには自身の温度を高くすればよい。黒鉛発熱体は２０００℃以上の耐用実績がある。過剰に高温にすると電極部の熱損や周辺の耐久に問題が生ずる。２０００℃以下が無難であり２０００℃を基準に表面積を決定すればよい。
発熱体の配置は図示のように水平が無難で、方向は縦でも横でもよい。
発熱体の形状は、必要表面積を確保したらコスト本位で選択すればよい。
【００２９】
ガス吹込みについて、タンディシュ容量が小さい場合、１カ所の吹込みで充分撹拌することができるが大きい場合は複数個適当に分散配置するのが望ましい。必要ガス量は意外に少ない。
【実施例】
【００３０】
鋳造能率１２０ｔ／ｈの連続鋳造において本発明によって３０℃昇温させる場合の条件を表１に、シミュレーションの結果の一例を表２に示す。適当な撹拌力（α≒４０００）のもと、発熱体温度２０１０℃、耐火物壁面温度１６７５℃、スラグ層温度１５４０℃において熱流量は約１２００ｋＷとなり、放射熱量と溶鋼の受熱量が均衡する。所望加熱能力に対して耐火物温度が１７００℃を超えないよう他の要因（例：撹拌力、タンディシュ大きさ）を操作することが良い。
【表１】
0005690015.tif 000002
【表２】
0005690015.tif 000003
【産業上の利用可能性】
【００３１】
本願発明による加熱装置は既存の連続鋳造機に容易に付設することができ、品質と生産性に寄与する。
【符号の説明】
【００３２】
１：タンディシュ    ２：受鋼部    ３：鋳込部    ４：溶鋼面    ５：隔壁    ６：連通孔    ７：蓋    ８：気密性空間    ９：黒鉛発熱体    １０：通気性プラグ    １１：耐火物    １２：浸漬管    １３：溶鋼    １４：鋳込ノズル
【要約】
【課題】  鋼の連続鋳造において、タンディシュ内溶鋼を加熱する方法を提供する。
【解決手段】  タンディシュを底部に連通孔を持つ隔壁により受鋼部と鋳込部に分け、鋳込部には気密性の蓋を設けて溶鋼上に気密性空間を形成し、該空間に黒鉛発熱体を配置し、スラグを浮遊させ、発熱体に通電して加熱し、スラグ層を放射加熱する。底部に設けた通気性プラグから不活性ガスを吹き込みスラグと溶鋼を撹拌して伝熱の促進と均熱化を進めると共に雰囲気を不活性として発熱体を耐久させる。精密鋳込温度制御が容易になり且つ精錬終了温度を低位に誘導して省エネルギーに寄与する。
【選択図】  図１【図１】
0005690015.tif 000004